押出しソリッド本体を含むNOx吸収剤触媒であって、前記押出しソリッド本体が、A10100重量の少なくとも1つのバインダ/マトリックス成分と、590重量のモレキュラーシーブと、非モレキュラーシーブ又はこれらの2つ以上の混合物、又は、B10100重量の少なくとも1つのバインダ/マトリックス成分と、580重量の選択的に安定したセリアの何れかを含んでなり、前記触媒が、a少なくとも1つの貴金属と、b少なくとも1つのアルカリ金属又は少なくとも1つのアルカリ土金属を含む少なくとも1つの金属を含んでなり、aとbが前記押出しソリッド本体の表面上で1つ以上のコーティング層に収容されてなり、前記触媒が、少なくとも1つの貴金属と、b少なくとも1つのアルカリ金属又は少なくとも1つのアルカリ土金属を含む少なくとも1つの金属を含んでなり、i前記少なくとも1つのアルカリ金属又は少なくとも1つのアルカリ土金属が、前記押出しソリッド本体全体に渡って存在してなり、ii前記少なくとも1つのアルカリ金属又は前記少なくとも1つのアルカリ土金属の大部分が、前記押出しソリッド本体の表面に位置してなり、iii前記少なくとも1つのアルカリ金属又は前記少なくとも1つのアルカリ土金属が、前記押出しソリッド本体の表面上の1つ以上のコーティング層に収容されてなり、iv前記少なくとも1つのアルカリ金属又は前記少なくとも1つのアルカリ土金属が、前記押出しソリッド本体全体に渡って存在し、前記押出しソリッド本体の表面に高い濃度で存在してなり、v前記少なくとも1つのアルカリ金属又は前記少なくとも1つのアルカリ土金属が、前記押出しソリッド本体全体に渡って存在し、前記押出しソリッド本体の表面に1つ以上のコーティング層に収容されてなり、又はvi前記少なくとも1つのアルカリ金属又は前記少なくとも1つのアルカリ土金属が、前記押出しソリッド本体全体に渡って存在し、前記押出しソリッド本体の表面に高い濃度で存在し、前記押出しソリッド本体の表面に1つ以上のコーティング層を収容してなる、NOx吸収剤触媒。前記少なくとも1つの金属が、他の位置に存在する前記少なくとも1つの金属と異なるものであり、前記少なくとも1つの金属が、a前記ソリッド本体全体に渡って、b前記押出しソリッド本体の表面に更に高い濃度で、c前記押出しソリッド本体の表面の1つ以上のコーティング層に収容されて存在するものいずれかである、請求項1に記載のNOx吸収剤触媒。前記少なくとも1つの貴金属が、前記押出しソリッド本体の表面上の1つ以上のコーティング層で支持され、前記各コーティング層が、1つ以上の選択的に安定化したアルミナ、シリカ、チタニア、選択的に安定化したセリア、選択的に安定化したジルコニア、バナジア、酸化ランタン、スピネル及びこれらのうち2つ以上の混合物を含むものである、請求項1又は2に記載のNOx吸収剤触媒。2つ以上のコーティング層を含んでなり、第1の基底層が選択的に安定化したセリアとスピネルの混合物を含むものである、請求項3に記載のNOx吸収剤触媒。第1の基底層を覆う第2の層が、1つ以上のアルミナと選択的に安定化したジルコニア上に支持されたロジウムを含むものである、請求項4に記載のNOx吸収剤触媒。前記第2の層を覆う第3の層が、実質的にアルカリ金属とアルカリ土金属を含まないバルク還元可能な酸化物上に支持されたゼオライト又は白金及び/又はパラジウムを含むものである、請求項5に記載のNOx吸収剤触媒。1つ以上のコーティング層を含んでなり、白金及び/又はパラジウムが前記押出しソリッド本体の表面に位置し、第1の基底層が1つ以上のアルミナ及び選択的に安定化したジルコニア上に支持されたロジウムを含むものである、請求項3に記載のNOx吸収剤触媒。前記第1の層を覆う第2の層が、実質的にアルカリ金属とアルカリ土金属を含まないバルク還元可能な酸化物上に支持されたゼオライト又は白金及び/又はパラジウムを含むものである、請求項7に記載のNOx吸収剤触媒。前記バルク還元可能な酸化物が、酸化物、複合酸化物及びマンガン、鉄、スズ、銅、コバルト又はセリウム及び選択可能に安定化したそれらの同族体からなる群より選択された1つ以上の金属を含む混合酸化物からなる群より選択されてなるものである、請求項6又は8に記載のNOx吸収剤触媒。前記少なくとも1つの還元可能酸化物が、MnO2、MN2O3、Fe2O3、SnO2、CuO、CoO及びCeO2を含むものである、請求項9に記載の装置。前記安定化したCeO2の同族体が、ジルコニア、少なくとも1つの非セリウム希土類酸化物又はジルコニアと少なくとも1つの非セリウム希土類酸化物を何れかを含むものである、請求項9又は10に記載の装置。前記第1金属酸化物担体が、基本的に少なくとも1つの還元可能な酸化物又は選択的に安定化したその同族体からなるものである、請求項9~11の何れか一項に記載の装置。前記少なくとも1つの還元可能な酸化物又は選択的に安定化したその同族体が、白金を備える前記第1金属酸化物担体上に支持されたものである、請求項9~11の何れか一項に記載の装置。前記少なくとも1つのバインダ/マトリックス成分が、コーディエライト、窒化物、炭化物、ホウ化物、合金、リチウムアルミノケイ酸塩、スピネル、選択的にドーピングされたアルミナ、シリカソース、チタニア、ジルコニア、チタニアジルコニア、ジルコン及びこれらのうち2つ以上の混合物からなる群より選択されてなるものである、請求項1~13の何れか一項に記載のNOx吸収剤触媒。前記スピネルはMgAl2O4であり、前記MgがCo、Zr、Zn又はMnからなる群よりの金属で部分的に置換されてなるものである、請求項1~14の何れか一項に記載のNOx吸収剤触媒。前記MgAl2O4において、Al2O3に対する前記MgOの成分が、08~25である、請求項15に記載のNOx吸収剤触媒。前記押出しソリッド本体が、10100重量のコーディエライト、窒化物、炭化物、ホウ化物、合金、リチウムアルミノケイ酸塩、選択的にドーピングされたアルミナ、シリカソース、チタニア、ジルコニア、チタニアジルコニア、ジルコン、及びこれらのうち2つ以上の混合物と、080重量のスピネルと、590重量のモレキュラーシーブと、非モレキュラーシーブ又はこれらのうち2つ以上の混合物、それぞれは1つ以上の金属を選択的に含んでなり、及び025重量の無機繊維を含むものである、請求項1~16の何れか一項に記載のNOx吸収剤触媒。前記押出しソリッド本体が、10100重量のコーディエライト、窒化物、炭化物、ホウ化物、合金、リチウムアルミノケイ酸塩、選択的にドーピングされたアルミナ、シリカソース、チタニア、ジルコニア、チタニアジルコニア、ジルコン、及びこれらのうち2つ以上の混合物、080重量のスピネル、580重量の選択的に安定化したセリア、及び025重量の無機繊維を含むものである、請求項1~16の何れか一項に記載のNOx吸収剤触媒。前記押出しソリッド本体が、基本的に、10100重量のコーディエライト、窒化物、炭化物、ホウ化物、合金、リチウムアルミノケイ酸塩、スピネル、選択的にドーピングされたアルミナ、シリカソース、チタニア、ジルコニア、チタニアジルコニア、ジルコン、及びこれらのうち2つ以上の混合物、5090重量のモレキュラーシーブ、非モレキュラーシーブ又はこれらのうち2つ以上の混合物であり、それぞれは1つ以上の金属を選択的に含んでなるものであり、及び025重量の無機繊維を含むものである、請求項17に記載のNOx吸収剤触媒。前記押出しソリッド本体が、基本的に、10100重量のコーディエライト、窒化物、炭化物、ホウ化物、合金、リチウムアルミノケイ酸塩、選択的にドーピングされたアルミナ、スピネル、シリカソース、チタニア、ジルコニア、チタニアジルコニア、ジルコン、及びこれらのうち2つ以上の混合物、050重量のモレキュラーシーブ、非モレキュラーシーブ又はこれらのうち2つ以上の混合物であり、それぞれは1つ以上の金属を選択的に含んでなり、2080重量の選択的に安定化したセリア、及び025重量の無機繊維を含むものである、請求項17に記載のNOx吸収剤触媒。前記押出しソリッド本体が、基本的に、10100重量のコーディエライト、窒化物、炭化物、ホウ化物、合金、リチウムアルミノケイ酸塩、選択的にドーピングされたアルミナ、チタニア、ジルコニア、チタニアジルコニア、ジルコン、及びこれらのうち2つ以上の混合物、020重量のシリカソース、050重量のマグネシウムアルミネートスピネル、2080重量の選択的に安定化したセリア、及び020重量の無機繊維を含むものである、請求項18に記載のNOx吸収剤触媒。押出しソリッド本体が、基本的に、10100重量のコーディエライト、窒化物、炭化物、ホウ化物、合金、リチウムアルミノケイ酸塩、選択的にドーピングされたアルミナ、チタニア、ジルコニア、チタニアジルコニア、ジルコン及びこれらのうち2つ以上の混合物、040重量のシリカソース、080重量のマグネシウムアルミネートスピネル、580重量の選択的に安定化したセリア、025重量の無機繊維、及び020重量のH2Sゲッタリング成分を含み、押出しソリッド本体が、アルカリ金属、アルカリ土金属、ランタノイド又はこれらのうち2つ以上の混合物、白金、パラジウム又は白金とパラジウムを含む組成物に直接含浸され、支持されたロジウムを含む単一層でコーティングされるものである、請求項1~21の何れか一項に記載のNOx吸収剤触媒。前記H2Sゲッタリング成分が、Ni、Fe及びMnからなる群より選択されるものである、請求項22に記載のNOx吸収剤触媒。壁流動フィルタの形態を有してなる、請求項22又は23によるNOx吸収剤触媒。流れ貫通構造を有してなる、請求項22又は23によるNOx吸収剤触媒。前記アルミナが、αアルミナ、βアルミナ、γアルミナ、χchiアルミナ、ηアルミナ、ρアルミナ、kアルミナ、θアルミナ、δアルミナ、ランタンβアルミナ及びこれらのうち2つ以上の混合物からなる群より選択されるものである、請求項14~16の何れか一項に記載のNOx吸収剤触媒。前記シリカソースが、シリカ、シリカゾル、石英、溶融又は無定形シリカ、ソジウムシリカ、無定形アルミノケイ酸塩、アルコキシシラン、シリコン樹脂バインダ、クレー、タルク又はこれらのうち2つ以上の混合物からなる群より選択されるものである、請求項14~16の何れか一項に記載のNOx吸収剤触媒。前記無機繊維が、炭素繊維、ガラス繊維、金属繊維、ホウ素繊維、アルミナ繊維、シリカ繊維、シリカアルミナ繊維、炭化ケイ素繊維、チタン酸カリウム繊維、ホウ酸アルミニウム繊維及びセラミック繊維からなる群より選択されるものである、請求項14、15、16、26又は27に記載のNOx吸収剤触媒。モレキュラーシーブ又は非モレキュラーシーブを含んでなり、前記モレキュラーシーブ又は非モレキュラーシーブが、次のフレームワーク形態のコード:国際ゼオライト協会の構造委員会により定義されたABW、ACO、AEI、AEN、AET、AFG、AFI、AFN、AFO、AFR、AFS、AFT、AFX、AFY、AHT、ANA、APC、APD、AST、ASV、ATN、ATO、ATS、ATT、ATV、AWO、AWW、BCT、BEA、BEC、BIK、BOF、BOG、BPH、BRE、BSV、CAN、CAS、CDO、CFI、CGF、CGS、CHA、CHI、CLO、CON、CZP、DAC、DDR、DFO、DFT、DOH、DON、EAB、EDI、EMT、EON、EPI、ERI、ESV、ETR、EUO、EZT、FAR、FAU、FER、FRA、GIS、GIU、GME、GON、GOO、HEU、IFR、IHW、IMF、ISV、ITE、ITH、ITR、ITW、IWR、IWS、IWV、IWW、JBW、JRY、KFI、LAU、LEV、LIO、LIT、LOS、LOV、LTA、LTF、LTL、LTN、MAR、MAZ、MEI、MEL、MEP、MER、MFI、MFS、MON、MOR、MOZ、MRE、MSE、MOS、MTF、MTN、MTT、MTW、MWW、NAB、NAT、NES、NON、NPO、NSI、OBW、OFF、OSI、OSO、OWE、PAR、PAU、PHI、PON、RHO、RON、RRO、RSN、RTE、RTH、RUT、RWR、RWY、SAO、SAS、SAT、SAV、SBE、SBN、SBS、SBT、SFE、SFF、SFG、SFH、SFN、SFO、SFS、SGT、SIV、SOD、SOF、SOS、SSF、SSY、STF、STI、STO、STT、STW、SVR、SZR、TER、THO、TOL、TON、TSC、TUN、UEI、UOS、UOZ、USI、UTL、VET、VFI、VNI、VSV、WEI、WEN、YUG、ZON及びこれらのうち2つ以上の混合物から選択され得るものである、請求項1~28の何れか一項に記載のNOx吸収剤触媒。前記モレキュラーシーブが、ZSM5、ベータ、フェリエライト及びこれらのうち2つ以上の混合物からなる群より選択されるものである、請求項1~29の何れか一項に記載のNOx吸収剤触媒。前記モレキュラーシーブが、10以上のシリカアルミナ比を有するアルミノケイ酸塩ゼオライトであるものである、請求項1~30の何れか一項に記載のNOx吸収剤触媒。前記モレキュラーシーブ又は前記非モレキュラーシーブが、1つ以上の置換フレームワーク金属を含む同形体であるものである、請求項29~31の何れか一項に記載のNOx吸収剤触媒。前記非モレキュラーシーブが、リン酸アルミニウムであるものである、請求項29に記載のNOx吸収剤触媒。前記セリアが、前記セリアの熱安定性を向上させるために少なくとも1つの非セリウム成分で安定化されるものである、請求項1~33の何れか一項に記載のNOx吸収剤触媒。モレキュラーシーブ、非モレキュラーシーブ又はこれらのうち2つ以上の混合物を含んでなり、前記モレキュラーシーブ成分、前記非モレキュラーシーブ成分又は前記モレキュラーシーブ成分と前記非モレキュラーシーブ成分のうちの少なくとも1つ及び混合物としての前記非モレキュラーシーブ成分と結合された少なくとも1つの金属を含むものである、請求項1~34の何れか一項に記載のNOx吸収剤触媒。前記押出しソリッド本体が、前記モレキュラーシーブ成分、前記非モレキュラーシーブ成分又は前記モレキュラーシーブ成分と前記非モレキュラーシーブ成分のうちの少なくとも1つ及び混合物としての前記非モレキュラーシーブ成分と結合された少なくとも1つの第1金属と、前記モレキュラーシーブ成分、前記非モレキュラーシーブ成分又は前記モレキュラーシーブ成分と前記非モレキュラーシーブ成分のうちの少なくとも1つ及び混合物としての前記非モレキュラーシーブ成分と結合された少なくとも1つの第2金属とを含むものである、請求項35に記載のNOx吸収剤触媒。前記モレキュラーシーブ、前記非モレキュラーシーブ又は前記モレキュラーシーブ又は両分子体と結合された前記少なくとも1つの金属が、遷移金属、ランタノイド又はこれらのうち2つ以上の混合物からなる群より選択される1つ以上の金属を含むものである、請求項35又は36に記載のNOx吸収剤触媒。前記遷移金属が、Cu、Pd及びAgからなる群より選択されるものである、請求項37に記載のNOx吸収剤触媒。前記モレキュラーシーブ成分、前記非モレキュラーシーブ成分又は前記モレキュラーシーブ成分と前記非モレキュラーシーブ成分のうちの少なくとも1つ及び混合物としての前記非モレキュラーシーブ成分と結合された少なくとも1つの金属の全体に対して、金属成分が01~20重量であるものである、請求項35~38の何れか一項に記載のNOx吸収剤触媒。前記少なくとも1つの金属が、前記モレキュラーシーブ成分、前記非モレキュラーシーブ成分又は前記モレキュラーシーブ成分と前記非モレキュラーシーブ成分のうちの少なくとも1つ及び混合物としての前記非モレキュラーシーブ成分と結合されない前記押出しソリッド本体全体に渡って、前記押出しソリッド本体の表面に位置する少なくとも1つの金属の大部分に、前記押出しソリッド本体の表面上の1つ以上のコーティング層に、又は遷移金属、ランタノイド又はこれらのうち2つ以上の混合物からなる群より選択された少なくとも1つの金属を含む前記押出しソリッド本体の表面で更に高い濃度で、備えられるものである、請求項1~39の何れか一項に記載のNOx吸収剤触媒。前記遷移金属が、Fe、Ni、W、Cu、Ce、Hf、La、Mn、Pt、Pd、Au、Ag、In、V、Ir、Ru、Rh及びOsからなる群より選択されるものである、請求項40に記載のNOx吸収剤触媒。前記ランタノイド金属が、La、Pr及びCeから選択されるものである、請求項40に記載のNOx吸収剤触媒。前記アルカリ金属が、K及びCsから選択されるものである、請求項40に記載のNOx吸収剤触媒。前記アルカリ土金属が、Ba及びSrから選択されるものである、請求項40に記載のNOx吸収剤触媒。前記少なくとも1つの金属が、前記モレキュラーシーブ成分、前記非モレキュラーシーブ成分又は前記モレキュラーシーブ成分と前記非モレキュラーシーブ成分のうちの少なくとも1つ及び混合物としての前記非モレキュラーシーブ成分と結合されない前記押出しソリッド本体全体に渡って、前記押出しソリッド本体の表面に位置する少なくとも1つの金属の大部分に、前記押出しソリッド本体の表面上の1つ以上のコーティング層に、又は、遷移金属、ランタノイド又はこれらのうち2つ以上の混合物からなる群より選択された少なくとも1つの金属を含む前記押出しソリッド本体の表面で更に高い濃度で、備えられてなる金属成分が全体に対して01~20重量であるものである、請求項40~44の何れか一項に記載のNOx吸収剤触媒。前記押出しソリッド本体の表面上の1つ以上のコーティング層が、少なくとも1つの金属を含んでなり、前記触媒の全体金属成分が、01~30重量であるものである、請求項1~45の何れか一項に記載のNOx吸収剤触媒。壁流動フィルタの形態を有してなる、請求項1~46によるNOx吸収剤触媒。前記壁流動フィルタの孔隙率が、3080である、請求項47に記載のNOx吸収剤触媒。固定型又は移動型発生源からの排気ガスを処理するために用いられるとき、前記押出しソリッド本体で半径方向の亀裂及びリング亀裂を防止するのに十分な軸方向熱衝撃パラメータTSPと半径方向TSPを有するものである、請求項1~48の何れか一項に記載のNOx吸収剤触媒。請求項1~49の何れか一項による触媒を製造する方法であって、粉末の出発物質を混合してソリッド押出し本体を形成し、前記粉末の出発物質が、少なくとも1つのバインダ/マトリックス成分又はこれの1つ以上の前駆体、選択的に少なくとも1つの金属に結合される選択的モレキュラーシーブ、非モレキュラーシーブ又はこれらのうち2つ以上の混合物、選択的に安定化したセリア、及び選択的に少なくとも1つの金属化合物、選択的無機繊維、選択的に添加された有機補剤であり、少なくとも1つの金属の金属塩を選択的に含有する酸又はアルカリ水溶液でプラスチック化合物内に混合物を形成するように混合及び/又は混練を通じて処理し、前記混合物を、触媒本体に押し出し、前記触媒本体を乾燥させ、ソリッド押出し本体を形成するために焼成し、前記ソリッド押出し本体が、A10100重量の少なくとも1つのバインダ/マトリックス成分、及び590重量のモレキュラーシーブ、非モレキュラーシーブ又はこれらのうち2つ以上の混合物、又はB1010重量の少なくとも1つのバインダ/マトリックス成分、及び580重量の選択的に安定化したセリアを含有するように前記出発物質の比率を選択し、及び前記ソリッド押出し本体の表面を少なくとも1つの金属で含浸及び/又は少なくとも1つの金属を含む少なくとも1つのコーティング層で前記ソリッド押出し本体の表面を選択的にコーティング処理することを含んでなる、触媒を製造する方法。車両内燃機関から発生した排気ガス内の窒素酸化物NOxを転換する方法であって、リーン排気ガスを請求項1~49の何れか一項に記載のNOx吸収剤触媒と接触させてNOxを吸着させ、及び間欠的に前記NOx吸収剤触媒をリッチな排気ガスと接触させて吸収されたNOxを脱着させ、NOxをN2に転換させることを含んでなる、方法。請求項1~49の何れか一項に記載のNOx吸収剤触媒を備えてなる、排気システム。請求項52に記載の内燃機関と、排気システムとを備えてなる、車両。